(57)【特許請求の範囲】
【請求項１】
熱可塑性樹脂からなる外層、印刷層、接着剤層、熱可塑性樹脂に鉄系酸素吸収剤を含有した酸素吸収層及び酸素透過性熱可塑性樹脂からなるシーラント層からなる酸素吸収多層フィルムであり、前記接着剤層がエポキシ樹脂とエポキシ樹脂硬化剤とのエポキシ樹脂硬化物からなり、該エポキシ系樹脂硬化剤が、メタキシリレンジアミンとアクリル酸メチルの反応生成物であるエポキシ系樹脂硬化剤であり、エポキシ樹脂硬化物中のキシリレンジアミン単位(N-CH2-C6H4-CH2-N)を３０重量％以上含むガスバリア性エポキシ樹脂硬化物からなることを特徴とする酸素吸収多層フィルム。
【請求項２】
前記エポキシ樹脂が、メタキシリレンジアミン単位またはパラキシリレンジアミン単位を含むエポキシ樹脂である請求項１に記載の酸素吸収多層フィルム。
【請求項３】
前記接着剤層の厚さが０．１〜２０μｍである請求項１に記載の酸素吸収多層フィルム。
【発明の詳細な説明】
【０００１】
【発明の属する技術分野】
本発明は酸素吸収による内容物の保存を目的とした食品や医薬品などの包装材料に使用される酸素吸収多層フィルムに関する。
【０００２】
【従来の技術】
近年、内容物保存を目的とした包装材料には、軽量性、経済性等の理由からプラスチックフィルムや容器の使用が主流になっている。食品、医薬品、化粧品などの包装に用いられるプラスチックフィルムの要求性能としては、各種ガスに対するバリア性、透明性、耐レトルト処理性、耐衝撃性、柔軟性、ヒートシール性などが挙げられるが、内容物の性能あるいは性質を保持するという目的から、高湿度下やレトルト処理後などの条件下も含めた酸素および水蒸気に対する高いバリア性が特に要求されている。
【０００３】
一方、鉄粉等の酸素吸収剤を通気性包装材料を用いて包装した脱酸素剤、あるいは、熱可塑性樹脂に酸素吸収剤を配合した酸素吸収性樹脂組成物を通気性包装材料にて包装してなる、ラベル型、パッキン型、カード型等の脱酸素剤が、食品、医薬品等を保存するために使用されている。さらに、脱酸素包装技術の一つとして、熱可塑性樹脂に酸素吸収剤を配合した樹脂組成物からなる酸素吸収層を配した、脱酸素機能を備えた多層体材料からなる包装容器、すなわち脱酸素容器の開発が行われている。
【０００４】
鉄系酸素吸収剤を樹脂に配合した酸素吸収性樹脂組成物としては、例えば特開昭６０−１５８２５７号公報、特開昭６３−２８１９６４号公報、特開平４−９０８４７号公報、特開平７−２６８１４０号公報等に鉄系酸素吸収剤を熱可塑性樹脂に分散、混合したものの記載がある。
【０００５】
一般に、酸素吸収多層体は、保護外層、ガスバリア層、酸素吸収層、シーラント層となるフィルムの各材料を積層させることにより構成され、ガスバリア層と酸素吸収層の接着には、押出ラミネートやドライラミネートを用いている。特開平８−７２９４１号公報、特開平７−３０９３２３号公報、特開平９−４００２４号公報には、鉄系酸素吸収性樹脂層を有する多層シート、多層フィルム等の酸素吸収多層体の記載がある。
【０００６】
ガスバリア層を形成するガスバリア性材料としては、ポリ塩化ビニリデン（PVDC）コートおよびフィルム、エチレン−ビニルアルコール共重合体（EVOH樹脂）フィルム、ポリビニルアルコール（PVA）コートフィルム、メタキシリレンアジパミドフィルム、アルミナ（Al2O3）やシリカ（SiOx）などを蒸着した無機蒸着フィルム、アルミ箔などが知られており、その特性に応じて内容物の種類や用途別に使い分けられている。ガスバリア性材料に酸素吸収層を積層する際には、ガスバリア性材料に接着剤を塗布して酸素吸収層を接着させるドライラミネート法や、必要に応じてガスバリア性材料にアンカーコート剤を塗布し、その上に酸素吸収層となる溶融した樹脂組成物層を圧着してフィルム状に積層させる押出しラミネート法などが用いられている。これらの方法で使用する接着剤またはアンカーコート剤には、接着性能が高い点から、水酸基等の活性水素基を有する主剤とイソシアネート基を有する硬化剤からなる二液型ポリウレタン系接着剤が主に使用されている（例えば、特開平9-316422号公報）。
【０００７】
しかしながら、ガスバリア層は、一般に他の熱可塑性樹脂との接着性が低く、他の熱可塑性樹脂層と積層するためには接着剤を使用せざるを得ない。すなわち、従来の酸素吸収多層体は、ガスバリア層及び酸素吸収層との接着のために、両層間に接着剤層又はアンカーコート層などの接着の役割を担う層を別途設ける必要があり、経済性や製造工程での作業性などの面で不利を被るものであった。さらに、結果として酸素吸収多層体は、通常のバリアフィルムと比較し、全体の厚みが増大することが避けられず、積層体の柔軟性が悪くなるという問題がある。
【０００８】
また、鉄系酸素吸収剤を樹脂に配合した酸素吸収性樹脂組成物を酸素吸収層とし、酸素吸収性多層容器として食品等の保存に用いた場合、酸素吸収層に配合した鉄粉が容器内の酸素を吸収した時の錆の色により外観が悪くなり、食品等の被保存物のイメージを損なう場合があった。
【０００９】
【発明が解決しようとする課題】
本発明の課題は、上記問題点を解決し、酸素吸収機能を有し、経済性、フィルム剛性、内容物保存性に優れた、食品や医薬品などの包装材料に使用される隠蔽性の良い外観良好な酸素吸収多層フィルムを提供することにある。
【００１０】
【課題を解決するための手段】
本発明者らは上記課題を解決するため鋭意検討した結果、ある特定の成分により形成されるガスバリア性エポキシ樹脂硬化物を、印刷を施した外層と酸素吸収層間にエポキシ系樹脂接着剤として用いることによりガスバリア性、層間接着性、および耐レトルト処理性、耐衝撃性、柔軟性などの諸性能及び経済性に優れた外観良好な積層フィルムが得られることを見出し、本発明に至った。
【００１１】
すなわち本発明は、少なくとも、熱可塑性樹脂からなる印刷を施した外層、エポキシ樹脂からなる接着剤層、熱可塑性樹脂に鉄系酸素吸収剤を含有した酸素吸収層及び酸素透過性熱可塑性樹脂からなるシーラント層からなる酸素吸収多層フィルムにおいて、前記接着剤層がキシリレンジアミン単位を30重量％以上含むガスバリア性エポキシ樹脂組成物からなる酸素吸収多層フィルムである。本発明の酸素吸収多層フィルムは、外層と酸素吸収層との間には、エポキシ樹脂からなる接着剤層の他には熱可塑性樹脂ガスバリア層又は無機ガスバリア層等のガスバリア層を設けないものである。
【００１２】
本発明は、特に、前記ガスバリア性エポキシ樹脂硬化物を構成するエポキシ樹脂が、キシリレンジアミン単位を含むエポキシ樹脂である酸素吸収多層フィルムである。
本発明は、特に、前記ガスバリア性エポキシ樹脂硬化物がエポキシ樹脂をエポキシ樹脂硬化剤により硬化させてなり、該エポキシ樹脂硬化剤が、キシリレンジアミン単位を含むエポキシ樹脂硬化剤である酸素吸収多層フィルムである。
【００１３】
エポキシ樹脂硬化剤は、下記の(Ａ)と(Ｂ)の反応生成物、または(Ａ)、(Ｂ)および(Ｃ)の反応生成物として製造することができる。
(Ａ)メタキシリレンジアミンまたはパラキシリレンジアミン
(Ｂ)アミンとの反応によりアミド基部位を形成しオリゴマーを形成し得る、少なくとも１つのアシル基を有する多官能性化合物
(Ｃ)炭素数１〜８の一価カルボン酸および／またはその誘導体
【００１４】
【発明の実施の形態】
本発明の酸素吸収多層フィルムについて詳細に説明する。
本発明に用いる熱可塑性樹脂からなる外層としては、耐衝撃性を有する熱可塑性樹脂を好ましく使用することができ、例えばポリエチレン、ポリプロピレンなどのポリオレフィン系フィルム、ポリエチレンテレフタレートなどのポリエステル系フィルム、ナイロン6、ナイロン6,6などのポリアミド系フィルム、ポリ（メタ）アクリル系フィルム、ポリスチレン系フィルム、エチレン−酢酸ビニル共重合体けん化物（EVOH）系フィルム、ポリビニルアルコール系フィルムなどが挙げられる。この中でもポリオレフィン系フィルム、ポリエステル系フィルム、ポリアミド系フィルムがより好ましい。
これらのフィルムは、一軸ないし二軸方向に延伸されているものが好ましく、その厚さとしては10〜300μｍ程度、好ましくは10〜100μｍ程度が実用的である。
【００１５】
外層の接着剤と接触する表面には、印刷層が設けられる。本発明において、印刷層は、酸素吸収多層フィルムの実質的に全面に対して設けられ、酸素吸収層を遮蔽して酸素吸収させる前のみならず酸素吸収させた後に亘るまで外観を良く保つ効果を果たす。
【００１６】
印刷層を設ける際には、グラビア印刷機、フレキソ印刷機、オフセット印刷機等の従来のポリマーフィルムへの印刷に用いられてきた一般的な印刷設備及び方法が適用され得る。また、印刷層を形成するインキについても、アゾ系、フタロシアニン系などの顔料、ロジン、ポリアミド樹脂、ポリウレタンなどの樹脂、メタノール、酢酸エチル、メチルエチルケトンなどの溶剤等から形成される従来のポリマーフィルムへの印刷に用いられてきたインキ組成物が適用され得る。
【００１７】
印刷に先だって、ムラのない印刷層が形成されるように、外層の印刷層と接触する側の面には火炎処理やコロナ放電処理などの表面処理が実施されることが好ましい。さらに、膜切れやはじきなどのムラのない接着剤層が形成されるように、印刷層の接着剤と接触する面に火炎処理やコロナ放電処理などの各種表面処理が実施されることが好ましい。
【００１８】
本発明における接着剤層は、キシリレンジアミン単位(N-CH2-C6H4-CH2-N）を30重量％以上含む、エポキシ樹脂とエポキシ樹脂硬化剤との硬化反応生成物であってガスバリア性を有する。接着剤層は、キシリレンジアミン単位をエポキシ樹脂またはエポキシ樹脂硬化剤の少なくとも一方に含むものの硬化反応生成物である。好ましくは、キシリレンジアミン単位をエポキシ樹脂とエポキシ樹脂硬化剤の両方に含むものからなる硬化反応生成物である。
【００１９】
本発明の接着剤層に含まれるアミド基部位は高い凝集力を有しており、エポキシ樹脂硬化剤中に高い割合でアミド基部位が存在することにより、より高い酸素バリア性および可撓性ポリマーフィルムへの良好な接着強度が得られる。そのために、本発明における接着剤層を構成するガスバリア性樹脂硬化物は、キシリレンジアミン単位を30重量％以上、好ましくは40重量％以上含む。
一方、接着剤層を構成するガスバリア性樹脂硬化物中のキシリレンジアミン単位の上限は、好ましくは９５重量％、より好ましくは９０重量％である。キシリレンジアミン単位が多すぎると接着性が不足することがある。
【００２０】
本発明の接着剤層は、熱可塑性樹脂からなる外層と酸素吸収層とを、直接接着する層である。本発明における接着剤層は、熱可塑性樹脂からなる印刷を施した外層と酸素吸収層又は中間層との良好な接着性を発現する。
また、本発明における接着剤層は、高いガスバリア性を有する。接着剤層の酸素透過係数は、温度23℃、相対湿度60%条件下における酸素透過係数が0.1cc・mm/m2・day・atm以下であり、接着剤を塗布した外層の温度23℃、相対湿度60%条件下における酸素透過度は、外層の種類によらず、20cc/m2・day・atm以下である。
以下に、接着剤層に用いるエポキシ樹脂およびエポキシ樹脂硬化剤について詳細に説明する。
【００２１】
エポキシ樹脂は、飽和または不飽和の脂肪族化合物や脂環式化合物、芳香族化合物、あるいは複素環式化合物のいずれであってよいが、高いガスバリア性の発現を考慮した場合には芳香環を分子内に含むエポキシ樹脂が好ましい。
具体的にはメタキシリレンジアミンのテトラグリシジルアミン型エポキシ樹脂、1,3-ビス（アミノメチル）シクロヘキサンのテトラグリシジルアミン型エポキシ樹脂、ジアミノジフェニルメタンのテトラグリシジルアミン型エポキシ樹脂、パラアミノフェノールのトリグリシジル型エポキシ樹脂、ビスフェノールＡのジグリシジルエーテル型エポキシ樹脂、ビスフェノールＦのジグリシジルエーテル型エポキシ樹脂、フェノールノボラック型エポキシ樹脂、レゾルシノールのジグリシジルエーテル型エポキシ樹脂などが使用できる。特に、メタキシリレンジアミンのテトラグリシジルアミン型エポキシ樹脂をエポキシ樹脂成分として使用することが好ましい。
さらに、柔軟性や耐衝撃性、耐湿熱性などの諸性能を向上させるために、上記の種々のエポキシ樹脂を適切な割合で混合して使用することもできる。
【００２２】
エポキシ樹脂硬化剤は、メタキシリレンジアミンまたはパラキシリレンジアミンと、アミンとの反応によりアミド基部位を形成しオリゴマーを形成し得る、少なくとも１つのアシル基を有する多官能性化合物との反応生成物を主成分とする。あるいは、メタキシリレンジアミンまたはパラキシリレンジアミンと、アミンとの反応によりアミド基部位を形成しオリゴマーを形成し得る、少なくとも１つのアシル基を有する多官能性化合物と、炭素数１〜８の一価のカルボン酸および／またはその誘導体との反応生成物を主成分とする。
【００２３】
エポキシ樹脂硬化剤は、メタキシリレンジアミンまたはパラキシリレンジアミンと、前記したアシル基を有する多官能性化合物との縮合反応によるアミド結合を複数有するアミド化合物である。アミド化合物は、付加重合又は縮重合によりオリゴマーを形成していてもよい。
【００２４】
メタキシリレンジアミンまたはパラキシリレンジアミンと、アミンとの反応によりアミド基部位を形成しオリゴマーを形成し得る、少なくとも１つのアシル基を有する多官能性化合物としては、アクリル酸、メタクリル酸、マレイン酸、フマル酸、こはく酸、リンゴ酸、酒石酸、アジピン酸、イソフタル酸、テレフタル酸、ピロメリット酸、トリメリット酸などの不飽和カルボン酸またはポリカルボン酸が挙げられる。不飽和カルボン酸またはポリカルボン酸の誘導体、例えばエステル、アミド、酸無水物、酸塩化物も使用できる。特に、アクリル酸、メタクリル酸、およびそれらのエステル、アミドまたは酸無水物が好ましい。
【００２５】
メタキシリレンジアミンまたはパラキシリレンジアミンと、アミンとの反応によりアミド基部位を形成しオリゴマーを形成し得る、不飽和カルボン酸またはポリカルボン酸との反応における配合比は、メタキシリレンジアミンまたはパラキシリレンジアミンのアミノ基に対する不飽和カルボン酸またはポリカルボン酸のカルボキシル基のモル比が0.3〜0.95の範囲が好ましい。
【００２６】
また、蟻酸、酢酸、プロピオン酸、酪酸、乳酸、グリコール酸、安息香酸などの炭素数１〜８の一価のカルボン酸およびそれらの誘導体、例えばエステル、アミド、酸無水物、酸塩化物などを上記不飽和カルボン酸またはポリカルボン酸と併用してジアミンと開始反応をさせて成るアミド化合物を使用してもよい。
【００２７】
さらに、柔軟性や耐衝撃性、耐湿熱性などの諸性能を向上させるために、上記の種々のエポキシ樹脂硬化剤を適切な割合で混合して使用することもできる。
本発明のガスバリア性接着剤層を構成するエポキシ樹脂硬化物中のキシリレンジアミン単位(N-CH2-C6H4-CH2-N）の含有量は、硬化後のエポキシ樹脂成分の重量を基準として30重量％以上であり、40重量％以上が好ましく、50重量％以上がより好ましい。キシリレンジアミン単位の末端は、アシル基とアミド基部位を形成していることが好ましい。
【００２８】
本発明の接着剤層に含まれるキシリレンジアミン単位は高い凝集力を有しており、エポキシ樹脂硬化剤中に前記範囲のような高い割合でキシリレンジアミン単位が存在することにより、より高い酸素バリア性および可撓性ポリマーフィルムへの良好な接着強度が得られる。
一方、キシリレンジアミン単位の含有量の上限は、好ましくは９５重量％、より好ましくは９０重量％である。キシリレンジアミン単位が多すぎると接着性が不足することがある。
【００２９】
ガスバリア性エポキシ樹脂硬化物は、エポキシ樹脂としてメタキシリレンジアミン単位もしくはパラキシリレンジアミン単位を含むエポキシ樹脂を使用するか、または、エポキシ樹脂硬化剤としてキシリレンジアミン単位を含むエポキシ樹脂硬化剤を使用する。好ましくは、メタキシリレンジアミン単位もしくはパラキシリレンジアミン単位を含むエポキシ樹脂とキシリレンジアミン単位を含むエポキシ樹脂硬化剤の組み合わせを使用する。
【００３０】
本発明において接着剤層を形成するエポキシ樹脂とエポキシ樹脂硬化剤の配合割合については、一般にエポキシ樹脂とエポキシ樹脂硬化剤との反応によりエポキシ樹脂硬化物を作製する場合の標準的な配合範囲であってよい。具体的には、エポキシ樹脂中のエポキシ基の数に対するエポキシ樹脂硬化剤中の活性水素数の比が0.5〜5.0、好ましくは0.8〜3.0の範囲である。
【００３１】
本発明における接着剤層は、エポキシ樹脂およびエポキシ樹脂硬化剤からなるエポキシ樹脂組成物を塗膜形成成分とする塗布液を調製し、該塗布液を熱可塑性樹脂からなる印刷を施した外層又は酸素吸収層等の表面に塗布後、必要により乾燥あるいは熱処理することにより形成される。塗布液の調製の際には、そのエポキシ樹脂硬化物を得るのに十分なエポキシ樹脂組成物の濃度で実施されるが、これは開始材料の選択により変化し得る。すなわち、エポキシ樹脂組成物の濃度は選択した材料の種類およびモル比などにより、溶剤を用いない場合から、ある種の適切な有機溶媒および／または水を用いて約5重量％程度の組成物濃度にする場合までの様々な状態をとり得る。
【００３２】
適切な有機溶媒としては、2-メトキシエタノール、2-エトキシエタノール、2-プロポキシエタノール、2-ブトキシエタノール、1-メトキシ-2-プロパノール、1-エトキシ-2-プロパノール、1-プロポキシ-2-プロパノールなどのグリコールエーテル類、メタノール、エタノール、1-プロパノール、2-プロパノール、1-ブタノール、2-ブタノールなどのアルコール類、N,N-ジメチルホルムアミド、N,N-ジメチルアセトアミド、ジメチルスルホキシド、N-メチルピロリドンなどの非プロトン性極性溶媒、トルエン、キシレン、酢酸エチルなどの非水溶性系溶媒などが挙げられるが、メタノール、酢酸エチルなどの比較的低沸点溶媒がより好ましい。
【００３３】
塗布液を熱可塑性樹脂からなる印刷を施した外層や酸素吸収層等に塗布する場合においては、基材の表面の湿潤を助けるために、本発明の塗布液の中に、シリコンあるいはアクリル系化合物といった湿潤剤を添加しても良い。適切な湿潤剤としては、ビックケミー社から入手しうるBYK331、BYK333、BYK348、BYK381などがある。これらを添加する場合には、硬化反応物（ガスバリア層）の全重量を基準として0.01重量％〜2.0重量％の範囲が好ましい。
【００３４】
また、本発明の酸素吸収多層フィルムのガスバリア性、耐衝撃性などの諸性能を向上させるために、エポキシ樹脂組成物の中にシリカ、アルミナ、マイカ、タルク、アルミニウムフレーク、ガラスフレークなどの無機フィラーを添加しても良い。このような無機フィラーは平板状であることが好ましい。無機フィラーを添加する場合には、硬化反応後の樹脂組成物の全重量を基準として0.01重量％〜10.0重量％の範囲が好ましい。
【００３５】
本発明の塗布液を熱可塑性樹脂からなる印刷を施した外層や酸素吸収層等に塗布する際の塗装形式としては、ロール塗布やスプレー塗布、エアナイフ塗布、浸漬、はけ塗りなどの一般的に使用される塗装形式のいずれも使用され得る。この中でもロール塗布またはスプレー塗布が好ましい。例えば、硬化性塗料成分を塗布するための一般的なロールコートあるいはスプレー技術および設備が適用され得る。
【００３６】
本発明で使用するエポキシ系接着剤は、通常は硬化反応が速いので、後硬化は必ずしも必要でないが、十分な接着性を確保するために張り合わせ後にエージングによる後硬化を行っても差し支えない。
熱可塑性樹脂からなる印刷を施した外層や酸素吸収層等に塗布、乾燥・熱処理した後の接着剤層の厚さは、下限が0.1μｍ、好ましくは0.5μｍが必要であり、上限が20μｍ、好ましくは15μｍである。最も好ましくは、１〜12μｍの範囲が実用的である。0.1μｍ未満では十分なガスバリア性が発揮し難く、一方20μｍを超えると柔軟性を失い、また、膜厚にムラが生じる。
【００３７】
本発明の接着剤層を形成するエポキシ樹脂硬化物は、延伸する必要なく高いガスバリア性を発揮する。本発明において、熱可塑性樹脂からなる印刷を施した外層と酸素吸収層の間に良好な接着強度が発現する。これは、接着剤層を形成するエポキシ樹脂硬化物中に存在する多くの官能基が各層の表面と強く相互作用するためであると考えられる。また、本発明の接着剤層を形成するエポキシ樹脂硬化物は、靭性、耐湿熱性に優れることから、耐衝撃性、耐熱処理性などに優れた酸素吸収多層フィルムが得られる。また、得られた多層フィルムは薄膜化でき、柔軟性に優れ、製袋特性に優れる。
【００３８】
本発明の酸素吸収層は、熱可塑性樹脂に鉄系酸素吸収剤を配合することにより製造される。本発明において熱可塑性樹脂に鉄系酸素吸収剤を配合する量は、酸素吸収性樹脂組成物中、鉄系酸素吸収剤１０〜８０重量％、好ましくは２０〜７０重量％となる量である。この範囲より多いと、樹脂組成物の加工性に問題が生じ、少ないと酸素吸収性能が低下する。鉄系酸素吸収剤は、酸素吸収層の層厚を薄くするために細かい方がよく、平均粒径は１〜１５０μｍが好ましく、５〜１００μｍが特に好ましい。酸素吸収層の厚みは１〜２００μmが好ましく、５〜１００μmがより好ましい。
【００３９】
本発明に用いられる鉄系酸素吸収剤中の鉄粉としては、特に制限はなく、還元鉄粉、噴霧鉄粉、電解鉄粉が用いられる。また、鉄系酸素吸収剤に用いる鉄粉の粒径は、酸素吸収性樹脂の層厚を薄くするために細かい方がよく、平均粒径は１〜１５０μｍが好ましく、５〜１００μｍが特に好ましい。
鉄系酸素吸収剤としては、前記した鉄粉とハロゲン化金属の混合物が好ましい。ハロゲン化金属は鉄粉の酸素吸収反応に触媒的に作用するものである。ハロゲン化金属としては、例えば、アルカリ金属又はアルカリ土類金属の塩化物、臭化物又はヨウ化物が用いられ、リチウム、ナトリウム、カリウム、マグネシウム、カルシウム又はバリウムの塩化物又はヨウ化物が好ましく用いられる。ハロゲン化金属の配合量は、鉄粉１００重量部当たり好ましくは０．１〜２０重量部、より好ましくは０．１〜５重量部である。
【００４０】
ハロゲン化金属は、鉄粉を主剤とした酸素吸収剤の必須成分として鉄粉とともに使用されるが、鉄粉に付着して容易に分離しないよう予め混合して添加することが好ましい。例えば、ボールミル、スピードミル等を用いてハロゲン化金属と鉄粉を混合する方法、鉄粉表面の凹部にハロゲン化金属を埋め込む方法、バインダーを用いてハロゲン化金属を鉄粉表面に付着させる方法、ハロゲン化金属水溶液と鉄粉を混合した後乾燥して鉄粉表面に付着させる方法等の方法がとられる。好ましい鉄系酸素吸収剤は、鉄粉とハロゲン化金属を含む組成物であり、特に好ましくは、鉄粉にハロゲン化金属を付着させたハロゲン化金属被覆鉄粉からなる酸素吸収剤である。本発明の酸素吸収性樹脂組成物には、鉄粉及びハロゲン化金属以外の成分を配合することもできる。
【００４１】
本発明における鉄系酸素吸収剤を配合する熱可塑性樹脂としては、ポリオレフィン樹脂が好ましく用いられる。ポリオレフィン樹脂としては、低密度ポリエチレン、中密度ポリエチレン、直鎖状低密度ポリエチレン及び高密度ポリエチレンに例示されるポリエチレン類、ポリプロピレンホモポリマー、プロピレン−エチレンブロック共重合体及びプロピレン−エチレンランダム共重合体に例示されるポリプロピレン類、メタロセンポリエチレンやメタロセンポリプロピレン等のメタロセン触媒によるポリオレフィン類、ポリメチルペンテン、エチレン−酢酸ビニル共重合体やエチレン−αオレフィン共重合体に例示されるエラストマー類あるいはこれらの混合物が挙げられる。この中では、プロピレン−エチレンランダム共重合体、プロピレン−エチレンブロック共重合体、低密度ポリエチレン、直鎖状低密度ポリエチレン又はメタロセンポリエチレンが特に好ましい。
【００４２】
本発明において、接着剤層と酸素吸収層の間には、層間接着強度を高めるために、酸素吸収剤を含まない樹脂からなる中間層を設けることができる。中間層に用いる樹脂は、酸素吸収層との相溶性を考慮し、前記した酸素吸収層に用いる樹脂と同種のものが好ましい。中間層の厚みは、１０〜５０μｍが好ましく、１５〜４０μｍが特に好ましい。
【００４３】
本発明の酸素吸収多層フィルムを構成するヒートシール層は、本発明の酸素吸収多層フィルムを包装容器の一部または全部に利用した際にシーラントとなる部分であり、また収納物品と酸素吸収層を隔離する隔離層としての役割や、包装容器内の酸素が酸素吸収層中の脱酸素剤に速やかに吸収されるために効率良く酸素透過する酸素透過層としての役割を有する。
【００４４】
本発明の酸素吸収多層フィルムを構成するヒートシール層には熱融着の役割を果たすことが可能で、かつ酸素透過性を有する熱可塑性樹脂であれば、制限することなく使用することができる。例えば、低密度ポリエチレン、直鎖状低密度ポリエチレン、超低密度ポリエチレン、メタロセン触媒によるポリエチレン等の各種ポリエチレン類、エチレン−酢酸ビニル共重合体、アイオノマー、エチレン−アクリル酸メチル共重合体、エチレン−アクリル酸エチル共重合体、エチレン−アクリル酸共重合体、エチレン−メタクリル酸共重合体、エチレン−メタクリル酸メチル共重合体、プロピレンホモポリマー、プロピレン−エチレンブロック共重合体、プロピレン−エチレンランダム共重合体、メタロセン触媒によるポリプロピレン等の各種ポリプロピレン類、ポリメチルペンテン、熱可塑性エラストマー等が挙げられ、これらを単独で、または組み合わせて使用することができる。
【００４５】
ヒートシール層には酸化チタン等の着色顔料、酸化防止剤、スリップ剤、帯電防止剤、安定剤等の添加剤、炭酸カルシウム、クレー、マイカ、シリカ等の充填剤、消臭剤等を添加しても良い。
【００４６】
本発明の酸素吸収多層フィルムを構成するヒートシール層の膜厚は、１０〜１００μｍであることが好ましく、２０〜６０μｍであればより好ましい。ヒートシール層の膜厚が１０μｍより薄いと酸素吸収層の脱酸素剤が表面に露出したり、ヒートシール強度が低下するため好ましくない。また、ヒートシール層の膜厚が１００μｍより厚いと、積層が困難になったり、また酸素透過性が低下してフィルムの酸素吸収性能が低下し、さらに製造コストが大きくなるため好ましくない。
【００４７】
本発明の酸素吸収多層フィルムの総厚さは、好ましくは１２５μｍ以下、より好ましくは１１５μｍ以下とすることができる。
本発明の酸素吸収多層フィルムは、該積層フィルムを構成するガスバリア層を別途設ける必要がなく、経済性の面で有利となる。また、本発明の酸素吸収多層フィルムは、耐衝撃性、レトルト耐性、柔軟性に優れ、かつ外観良好であり、容器としての内容物の充填等において作業性の面で有利となる。
【００４８】
【実施例】
以下に本発明の実施例を紹介するが、本発明はこれらの実施例により何ら制限されるものではない。
【００４９】
塗布液１
反応容器に1molのメタキシリレンジアミンを仕込んだ。窒素気流下60℃に昇温し、0.67molのアクリル酸メチルを1時間かけて滴下した。滴下終了後120℃で1時間攪拌し、さらに、生成するメタノールを留去しながら3時間で180℃まで昇温した。100℃まで冷却し、固形分濃度が70重量％になるように所定量のメタノールを加え、アミド基部位を有するオリゴマーであるエポキシ樹脂硬化剤Ａを得た。メタキシリレンジアミンのテトラグリシジルアミン型エポキシ樹脂（三菱ガス化学（株）製；商品名TETRAD-X）を50重量部およびエポキシ樹脂硬化剤Ａを90重量部含むメタノール/酢酸エチル=１/1溶液（固形分濃度；30重量％）を作製し、そこにアクリル系湿潤剤（ビック・ケミー社製；商品名BYK381）を0.02重量部加え、よく攪拌し、接着剤塗布液１を得た。
【００５０】
塗布液２
反応容器に1molのメタキシリレンジアミンを仕込んだ。窒素気流下60℃に昇温し、0.50molのアクリル酸メチルを1時間かけて滴下した。滴下終了後120℃で1時間攪拌し、さらに、生成するメタノールを留去しながら3時間で180℃まで昇温した。100℃まで冷却し、アミド基部位を有するオリゴマーであるエポキシ樹脂硬化剤Ｂを得た。メタキシリレンジアミンのテトラグリシジルアミン型エポキシ樹脂（三菱ガス化学（株）製；商品名TETRAD-X）を50重量部およびエポキシ樹脂硬化剤Ｂを66重量部含むメタノール/酢酸エチル=１/1溶液（固形分濃度；30重量％）を作製し、そこにアクリル系湿潤剤（ビック・ケミー社製；商品名BYK381）を0.02重量部加え、よく攪拌し、接着剤塗布液２を得た。
【００５１】
塗布液３
反応容器に1molのメタキシリレンジアミンを仕込んだ。窒素気流下120℃に昇温し、0.50molのアクリル酸メチルを1時間かけて滴下し、120℃で0.5時間攪拌した。さらに0.17molのリンゴ酸を少量ずつ添加し、0.5時間攪拌した。生成する水およびメタノールを留去しながら3時間で180℃まで昇温した。100℃まで冷却し、固形分濃度が70重量％になるように所定量のメタノールを加え、アミド基部位を有するオリゴマーであるエポキシ樹脂硬化剤Ｃを得た。メタキシリレンジアミンのテトラグリシジルアミン型エポキシ樹脂（三菱ガス化学（株）製；商品名TETRAD-X）を50重量部およびエポキシ樹脂硬化剤Ｃを100重量部含むメタノール/酢酸エチル=１/1溶液（固形分濃度；30重量％）を作製し、そこにアクリル系湿潤剤（ビック・ケミー社製；商品名BYK381）を0.02重量部加え、よく攪拌し、接着剤塗布液３を得た。
【００５２】
塗布液４
メタキシリレンジアミンとメタクリル酸メチルのモル比が約2：１のメタキシリレンジアミンとメタクリル酸メチルとの反応生成物であるエポキシ樹脂硬化剤（三菱ガス化学（株）製；商品名ガスカミン340）を70重量部含むメタノール/酢酸エチル=１/1溶液（固形分濃度；30重量％）を作製し、メタキシリレンジアミンのテトラグリシジルアミン型エポキシ樹脂（三菱ガス化学（株）製；商品名TETRAD-X）50重量部、及び、アクリル系湿潤剤（ビック・ケミー社製；商品名BYK381）を0.02重量部を加え、よく攪拌し、接着剤塗布液４を得た。
【００５３】
塗布液５
ビスフェノールFのジグリシジルエーテル型エポキシ樹脂（ジャパンエポキシレジン(株)製；商品名エピコート807）を50重量部およびエポキシ樹脂硬化剤Aを64重量部含むメタノール/酢酸エチル＝1/1溶液（固形分濃度；30重量％）を作製し、そこにアクリル系湿潤剤（ビック・ケミー社製；商品名BYK381）を0.02重量部加えよく攪拌し、接着剤塗布液５を得た。
【００５４】
塗布液６
反応容器に1molのテトラエチレンペンタミンを仕込んだ。窒素気流下100℃に昇温し、0.4molのビスフェノールＡのジグリシジルエーテル型エポキシ樹脂（ジャパンエポキシレジン(株)製；商品名エピコート828）を1時間かけて滴下し、さらに2時間攪拌した。固形分濃度が40重量％になるように所定量のメタノールを加え、アミド基部位を有するオリゴマーであるエポキシ樹脂硬化剤Ｄを得た。メタキシリレンジアミンのテトラグリシジルアミン型エポキシ樹脂（三菱ガス化学（株）製；商品名TETRAD-X）を50重量部およびエポキシ樹脂硬化剤Ｄを144重量部含むメタノール/酢酸エチル=１/1溶液（固形分濃度；30重量％）を作製し、そこにアクリル系湿潤剤（ビック・ケミー社製；商品名BYK381）を0.02重量部加え、よく攪拌し、接着剤塗布液６を得た。
【００５５】
塗布液７
キシリレンジアミン単位を含まないポリウレタン系接着剤塗布液として、ポリエーテル成分（東洋モートン（株）製；商品名TM-329）を50重量部、ポリイソシアネート成分（東洋モートン（株）製；商品名CAT-8B）を50重量部含む酢酸エチル溶液（固形分濃度；30重量％）をよく攪拌混合し、接着剤塗布液７を得た。
【００５６】
塗布液８
キシリレンジアミン単位を含まないエポキシ系接着剤塗布液として、メタキシリレンジアミンのテトラグリシジルアミン型エポキシ樹脂の代わりにビスフェノールＡのジグリシジルエーテル型エポキシ樹脂（ジャパンエポキシレジン（株）製；商品名エピコート828）を50重量部、エポキシ樹脂硬化剤Ａの代わりにエポキシ樹脂硬化剤Ｄを27重量部用い、よく攪拌混合し、接着剤塗布液８を得た。
【００５７】
酸素吸収性樹脂組成物Ａ
平均粒径３０μｍの鉄粉１０００ｋｇを加熱ジャケット付き真空乾燥機中に投入し、１０ｍｍＨｇの減圧下１４０℃で混合しつつ、塩化カルシウム５０重量％水溶液５０ｋｇを噴霧し、乾燥した後、混合し、篩い分けし粗粒を除き、平均粒径３０μｍの鉄系酸素吸収剤１を得た。
次に、ベント付き二軸押出機を用いて、エチレン−プロピレンランダム共重合体（チッソ(株)製、商品名Ｆ８０９０）を押出しながら、サイドフィードにて鉄系酸素吸収剤を、ポリプロピレン：鉄系酸素吸収剤＝７０：３０重量比となるように供給し、混練し、ストランドダイから押し出した後、冷却、ペレタイザーにてペレット化し、酸素吸収性樹脂組成物Ａを得た。
【００５８】
酸素吸収性樹脂組成物Ｂ
鉄系酸素吸収剤１を用いて、ベント付き二軸押出機を用いて、直鎖状低密度ポリエチレン（日本ポリケム(株)製、商品名カーネルＫＣ５８０Ｓ、以下ＬＬＤＰＥ）を押出しながら、サイドフィードにて鉄系酸素吸収剤を、ＬＬＤＰＥ：鉄系酸素吸収剤＝７０：３０重量比となるように供給し、混練し、ストランドダイから押し出した後、冷却、ペレタイザーにてペレット化し、酸素吸収性樹脂組成物Ｂを得た。
【００５９】
フィルム１
単軸押出機、Ｔダイ、冷却ロール及びスリッター及び巻取機からなる押出ラミネーター装置を用い、繰り出される無延伸ポリプロピレンフィルム（昭和電工プラスチックプロダクツ（株）製、商品名アロマーＵ、厚さ３０μｍ、以下ＣＰＰ）のコロナ放電処理した面の逆側に、作製した酸素吸収樹脂組成物Ａを厚さ３０μｍで押出ラミネートし、さらに酸素吸収層上にポリプロピレン（チッソ(株)製、商品名Ｆ８０９０）に酸化チタン１０％添加した樹脂を厚さ３０μｍで押出ラミネートし、ＣＰＰ３０μｍ／酸素吸収層３０μｍ／酸化チタン含有ＰＰ３０μｍからなるフィルム１を作製した。フィルム１の無色のポリプロピレンフィルム面の濡れ張力（ＪＩＳＫ６７６８）は、４２ｄｙｎ／ｃｍであった。
【００６０】
フィルム２
また、同様にして、繰り出される無色のＬＬＤＰＥフィルム（東セロ（株）、商品名ＴＵＸ−ＴＣ、厚さ５０μｍ）上に、作製した酸素吸収樹脂組成物Ｂを厚さ３０μｍで押出ラミネートし、酸素吸収層をコロナ放電処理し、酸素吸収層３０μｍ／ＬＬＤＰＥ５０μｍからなるフィルム２を作成した。フィルム２の酸素吸収樹脂層面の濡れ張力（ＪＩＳＫ６７６８）は、４４ｄｙｎ／ｃｍであった。
【００６１】
実施例１
塗布液１を厚み２５μmの印刷を施したナイロンフィルム（三菱興人パックス（株）製、商品名ボニールＲＸ、厚さ２５μm）にバーコーターNo.3を使用して塗布し（塗布量：3 g/m2（固形分として））、80℃で30秒乾燥させた後、フィルム１をニップロールにより貼り合わせ、35℃で1日間エージングすることにより、ナイロン印刷２５μm／接着剤層１０μm／ＣＰＰ３０μm／酸素吸収層３０μm／酸化チタン含有ＰＰ３０μmからなる積層フィルムを作製した。接着剤層中のキシリレンジアミン単位(N-CH2-C6H4-CH2-N）は、62.4重量％であった。
【００６２】
〈評価試験〉
多層ガスバリア製シート（層構成：ポリプロピレン／エチレン−ビニルアルコール共重合体／ポリプロピレン、厚さ６００μm）を真空成形して得られたトレイ状容器（縦１３０ｍｍ×横１００ｍｍ×深さ３０ｍｍ）に１００ｇの炊飯米を充填し、上記酸素吸収多層フィルムをトップフィルムとして、トレイ状容器をヒートシールにより密封した。炊飯米を充填・密封した容器を２３℃、６０％ＲＨ下に保存、保存３日目の容器内酸素濃度及び７日目のフィルム外観を調査した。また、得られた積層フィルムについてラミネート強度（ｇ／15mm）を、JISK-6854に指定されている方法を用い、Ｔ型剥離試験により100mm/minの剥離速度で測定した。結果を表１に示す。
【００６３】
実施例２
塗布液１の代わりに塗布液２を用いた以外は実施例１と同様の方法で積層フィルムを作製した。接着剤層中のキシリレンジアミン単位(N-CH2-C6H4-CH2-N）は、61.9重量％であった。実施例１と同様に評価試験を行った結果を表１に示す。
【００６４】
実施例３
塗布液１の代わりに塗布液３を用いた以外は実施例１と同様の方法で積層フィルムを作製した。接着剤層中のキシリレンジアミン単位(N-CH2-C6H4-CH2-N）は、59.8重量％であった。実施例１と同様に評価試験を行った結果を表１に示す。
【００６５】
実施例４
塗布液１の代わりに塗布液４を用いた以外は実施例１と同様の方法で積層フィルムを作製した。接着剤層中のキシリレンジアミン単位(N-CH2-C6H4-CH2-N）は、60.6重量％であった。実施例１と同様に評価試験を行った結果を表１に示す。
【００６６】
実施例５
塗布液１の代わりに塗布液５を用いた以外は実施例１と同様の方法で積層フィルムを作製した。接着剤層中のキシリレンジアミン単位(N-CH2-C6H4-CH2-N）は、43.0重量％であった。実施例１と同様に評価試験を行った結果を表１に示す。
【００６７】
比較例１
塗布液１の代わりに塗布液６を用いた以外は実施例１と同様の方法で積層フィルムを作製した。接着剤層中のキシリレンジアミン単位(N-CH2-C6H4-CH2-N）は、9.5重量％であった。実施例１と同様に評価試験を行った結果を表１に示す。
【００６８】
比較例２
塗布液１の代わりにキシリレンジアミン単位を含まない塗布液７を用いた以外は実施例１と同様の方法で積層フィルムを作製した。実施例１と同様に評価試験を行った結果を表１に示す。
【００６９】
比較例３
塗布液１の代わりにキシリレンジアミン単位を含まない塗布液８を用いた以外は実施例１と同様の方法で積層フィルムを作製した。実施例１と同様に評価試験を行った結果を表１に示す。
【００７０】
比較例４
印刷を施したナイロンフィルムの代わりに無色透明なナイロンフィルム以外を用いた以外は実施例１と同様の方法で積層フィルムを作製した。実施例１と同様に評価試験を行った結果を表１に示す。
【００７１】
【表１】
0004003040.tif 000002
【００７２】
実施例１１
塗布液１を用い、印刷を施した厚さ２０μｍの延伸ＰＰフィルムに塗布し、フィルム２の酸素吸収層面と貼り合わせた。積層方法は実施例１と同様とし、延伸ＰＰ印刷２０μm／接着層１０μm／酸素吸収層３０μm／ＬＬＤＰＥ５０μmからなる酸素吸収性多層フィルムを得た。
得られた酸素吸収多層フィルムを用いて、２枚の側面フィルムからなるスタンディングパウチ（１３０ｍｍ×１６０ｍｍ）を作製した。スタンディングパウチ口に空気を送って袋を開口する機構を備えた自動充填機を用いて、作製した各スタンディングパウチの開口部からしょうゆ１５０ｇを充填し、ヘッドスペース空気１０ｃｃとともに密封した。２３℃、６０％ＲＨ下に保存し、保存３日目の袋内酸素濃度を調査した。
【００７３】
実施例１２
塗布液２を用いた以外は実施例１１と同様の方法で酸素吸収多層フィルムを作製し、性能評価をした。結果を表２に示す。
【００７４】
実施例１３
塗布液３を用いた以外は実施例１１と同様の方法で酸素吸収多層フィルムを作製し、性能評価をした。結果を表２に示す。
【００７５】
実施例１４
塗布液４を用いた以外は実施例１１と同様の方法で酸素吸収多層フィルムを作製し、性能評価をした。結果を表２に示す。
【００７６】
実施例１５
塗布液５を用いた以外は実施例１１と同様の方法で酸素吸収多層フィルムを作製し、性能評価をした。結果を表２に示す。
【００７７】
比較例４
ポリウレタン系接着剤塗布液として、ポリエーテル成分（東洋モートン（株）製；商品名TM-329）を50重量部、ポリイソシアネート成分（東洋モートン（株）製；商品名CAT-8B）を50重量部含む酢酸エチル溶液（固形分濃度；30重量％）を作製し、実施例１１の塗布液の代わりに用い、延伸ＰＰ層と酸素吸収層の間にバリア層として、エチレン−ビニルアルコール共重合体（（株）クラレ製；商品名エバールＥＦ−ＣＲ、厚さ１５μｍ）を用いた以外は実施例１１と同様の方法でフィルムを作製した。本フィルムの構成は、延伸ＰＰ印刷２０μm／エチレン−ビニルアルコール共重合体１５μm／接着層１０μm／酸素吸収層３０μm／ＬＬＤＰＥ５０μm。実施例１１と同様の方法で性能評価をした結果を表２に示す。
【００７８】
実施例１１〜１５で得られたフィルムは、フィルム厚みが薄く、柔軟性を有し、袋容器として容易に内容物の充填ができたが、比較例４で得られたフィルムは、フィルム厚みが厚く、スタンディングパウチの開口が容易でなく、内容物の充填作業性が良くなかった。
【００７９】
【表２】
0004003040.tif 000003
【００８０】
【発明の効果】
本発明の酸素吸収多層フィルムは、該積層フィルムを構成するガスバリア層を別途設ける必要や延伸操作が必要でなく、経済性や製造工程での作業性などの面で有利となる。
本発明の酸素吸収多層フィルムは、総厚さを薄くすることができ、かつ、柔軟性に優れることから、経済性、製袋時の取り扱い易さ、内容物充填時の作業性、容器としての開封容易性等の面において有利である。
【００８１】
また、本発明の酸素吸収多層フィルム及びこれよりなる容器は、酸素吸収機能に加え、耐衝撃性、耐レトルト処理性などの諸性能に優れ、かつ、印刷層が酸素吸収層を遮蔽して、酸素吸収の前後に亘って外観良好であり、その層間接着性も実用上の性能を有していることから、食品や医薬品の包装など、様々な用途に応用できる。